【手続補正書】
【提出日】平成17年1月25日(2005.1.25)
【手続補正１】
【補正対象書類名】明細書
【補正対象項目名】全文
【補正方法】変更
【補正の内容】
【書類名】      明細書
【発明の名称】  テキスタイル材料の難燃化加工法
【特許請求の範囲】
【請求項１】  −メラミン系樹脂の水溶液による材料の含浸、
−この溶液により含浸された材料の乾燥、
−尿素及びアミドアルキルホスホン酸のアンモニウム塩と塩化アンモニウムとの式（Ｉ）
【化１】
2002503771.tif 000001
（式中、Ｒはアルキル基Ｃ＝１−３である）
で表わされる錯化合物を含有する水溶液による材料の含浸、
−材料の乾燥及び
−ほぼ１４０−１７０℃の温度での熱処理
の操作シーケンスを含むことを特徴とするテキスタイル材料の耐炎化処理方法。
【請求項２】  上記熱処理後、材料が洗浄され、乾燥されることを特徴とする請求項１に記載の方法。
【請求項３】  ケイ素含有化合物がまたメラミン系樹脂の水溶液に添加されることを特徴とする請求項１に記載の方法。
【請求項４】  上記水溶液が２０−３０ｇ／リットルのメラミン系樹脂及び３０−５０ｇ／リットルのケイ素含有化合物を含有することを特徴とする請求項３に記載の方法。
【請求項５】  金属のアニオンコンプレックスがまた尿素と式（Ｉ）の錯化合物の水溶液に添加されることを特徴とする請求項１から４のいずれかに記載の方法。
【請求項６】  フッ素を含有するラテックスがまた尿素と式（Ｉ）の錯化合物の水溶液に添加されることを特徴とする請求項１から５のいずれかに記載の方法。
【請求項７】  −ケイ素含有化合物の水溶液による材料の含浸、
−この溶液により含浸された材料の乾燥、
−尿素及びアミドアルキルホスホン酸のアンモニウム塩と塩化アンモニウムとの式（Ｉ）
【化２】
2002503771.tif 000002
（式中、Ｒはアルキル基Ｃ＝１−３である）
で表わされる錯化合物を含有する水溶液による材料の含浸、
−材料の乾燥及び
−ほぼ１４０−１７０℃の温度での熱処理
の操作シーケンスを含むことを特徴とするテキスタイル材料の耐炎化処理方法。
【請求項８】  上記熱処理後、材料が洗浄され、乾燥されることを特徴とする請求項７に記載の方法。
【請求項９】  金属のアニオンコンプレックスがまた尿素と式（Ｉ）の錯化合物の水溶液に添加されることを特徴とする請求項７または８に記載の方法。
【請求項１０】  フッ素を含有するラテックスがまた尿素と式（Ｉ）の錯化合物の水溶液に添加されることを特徴とする請求項７−９に記載の方法。
【請求項１１】  天然繊維からなるテキスタイル材料がこの処理を受けることを特徴とする請求項１から１０のいずれかに記載の方法。
【請求項１２】  合成繊維からなるテキスタイル材料がこの処理を施されることを特徴とする請求項１−１０のいずれかに記載の方法。
【請求項１３】  天然繊維と合成繊維の混合物からなるテキスタイルがこの処理を施されることを特徴とする請求項１−１０のいずれかに記載の方法。
【請求項１４】  組成物が尿素及び次式（Ｉ）
【化３】
2002503771.tif 000003
（式中、Ｒはアルキル基Ｃ＝１−３である）
のアミドアルキルホスホン酸のアンモニウム塩と塩化アンモニウムとの錯化合物を含有する水溶液からなることを特徴とするテキスタイル材料の耐炎化処理用の組成物。
【請求項１５】  組成物が
式（Ｉ）の錯化合物                  −２００−３００ｇ／リットル
尿素                                −２０−４０ｇ／リットル
水                                  −残り
を含有することを特徴とする請求項１４に記載の組成物。
【請求項１６】  組成物がまた、金属のアニオンコンプレックスを２−１０ｇ／リットルの量で含有することを特徴とする請求項１４または１５に記載の組成物。
【請求項１７】  金属のアニオンコンプレックスがアニオンコンプレックスＷ、Ｚｒ及びＴｉの群から選ばれることを特徴とする請求項１６に記載の組成物。
【請求項１８】  組成物がまた、フッ素を含有するラテックスを３０−５０ｇ／リットルの量で含有することを特徴とする請求項１４−１７のいずれかに記載の組成物。
【請求項１９】  組成物がまた、撥水剤としてのオルガノシリコン物質を含有することを特徴とする請求項１４−１７のいずれかに記載の組成物。
【請求項２０】  請求項１−１３のいずれかに記載の耐炎化処理を施された天然繊維または合成繊維またはこれらの混合物からなるテキスタイル材料。
【請求項２１】  請求項１４−１９のいずれかに記載の耐炎化組成物を含んだ、天然繊維または合成繊維またはこれらの混合物からなるテキスタイル材料。
【発明の詳細な説明】
【０００１】
（技術の分野）
本発明は、低燃焼性、燃焼時に発生するガスの低毒性、及び低発煙性を持つ、テキスタイルを含めたポリマー材料を製造する技術に関する。
【０００２】
化学繊維及びテキスタイル材料は、道路輸送及び航空機及び船の建造に使用される組成材料を製造する目的を含めて、種々の産業において使用される。建築産業及び輸送において、大勢の人がいる場所（劇場、クラブ、病院、美術館及びホテル）で、織布及び編布が装飾的な仕上げ材料として使用される。
【０００３】
テキスタイル材料は、日常生活において、また、実質的にすべての産業の作業者の特別な衣服を作るために、広く使用される。
【０００４】
同時に、大部分の工業的に製造される化学繊維及びテキスタイル材料の易着火性及び易燃焼性が重要な問題となっている。これらは、低い自発的燃焼温度及び高い燃焼速度を有する。
【０００５】
（従来技術）
オルトリン酸及び窒素を含有する化合物（ジシアノジアミン、尿素（カーバミド）、メラミン、グアニジンなど）の使用に基づく耐炎含浸法は、ロシアにおいて工業的な規模で広く使用されている。この方法においては、布は、リン酸及び上掲の窒素含有化合物の一つを含む組成物により処理され、熱処理にかけられる（Ｙｅ．Ａ．Ｂｌｅｋｈｍａｎ，不燃性木綿布の製造、Ｍｏｓｃｏｗ，１９５０−１８９頁）。この方法はかなりの欠点を有する。すなわち、引き裂き荷重に対する布の抵抗性が著しく低下し（４０−５０％の引き裂き強度の低下）、合成繊維及びセルロース繊維の混合物からなる布に対する耐炎効果が低効率である。
【０００６】
無機塩（組成物の１２−２０％の量のリン酸アンモニウム、硫酸アンモニウム、臭化アンモニウム及びこれらの混合物）の水溶液及び鉱酸（硫酸−組成物の０．４−０．６重量％）からなり、溶液が材料の繊維中に浸透するのを助け、難燃剤のテキスタイル材料の繊維との結合の安定性を高める、布、不織材料及びカーペット製品の処理用の耐炎性組成物が公知である（英国出願２２７３７２０）。この組成物の欠点は、合成繊維を含む材料に対する耐炎化効果の効率が低いことである。
【０００７】
ポリリン酸アンモニウムをベースとする組成物ＦＲ  Ｃｒｏｓ  ２８２、３３０及び３３４（難燃剤カタログ，Ｂｏｌｉｄ  ＧｍｂＨ，フランクフルト，１９９６）はテキスタイルの耐炎用に使用される。組成物ＦＲ  Ｃｒｏｓ  ２８２には、３：１：１の比で１０％ポリリン酸アンモニウムとメラミン及びペンタエリスリトールとの組み合わせで変成されたリン酸モノアンモニウムが含まれる。テキスタイルの処理用に使用される水性懸濁液中のこの組成物の濃度は、５００ｇ／リットルである。
【０００８】
組成物ＦＲ  Ｃｒｏｓ  ３３０は、固形分含量が５０％である、ポリリン酸アンモニウムを含む酢酸ビニル水性懸濁液である。組成物ＦＲ  Ｃｒｏｓ  ３３４には、変成ピロリン酸アンモニウムが含まれる。これは、木材、紙及びテキスタイルの耐炎化に使用される。これらすべての組成物に対して、耐炎効果は、この材料に３０−４０％の量で難燃剤を導入することにより得られるが、これは、布の物理−機械的な指標及び感触性の低下をもたらす。
【０００９】
「プロバン（Ｐｒｏｂａｎ）」（米国特許２９１２４６６）の名称を与えられている、テトラ−（ヒドロキシメチル）−ホスホニウムクロライド（ＴＨＰＣ）及び窒素を含有する多官能性化合物の使用に基づく、セルロース材料用の耐炎方法が公知である。この方法によりセルロース材料を難燃性とするためには、最初に、１：１の成分のモル比でＴＨＰＣと尿素（カーバミド）の間において重縮合プロセスが行われる。セルロース材料は、予備縮合物の水溶液により含浸され、乾燥される。
【００１０】
水及び有機溶剤に不溶のポリマーの形成は、１４０−１６０℃でアンモニア溶液またはガス状アンモニアによりこの材料を処理することにより行われる。この処理は「プロバフィニッシュ（Ｐｒｏｂａｆｉｎｉｓｈ）−２１０」と呼ばれる。この方法に伴う問題は、布強度が３０％低下し、材料の硬さが増加することを含む。ＴＨＰＣを含有するセルロース材料の燃焼生成物の毒性が高いことを示すデータもある。耐炎化セルロースの熱分解が２００−３００℃の範囲で起こる場合、ホスファチンの放出が観察される（Ｓｐｅｃｔ．Ｃｈｅｍ．１９８４，Ｖ．４，１７−２０頁）。
【００１１】
セルロース布及びセルロース繊維及び合成繊維の混合物で作られた布に対する最も有効な処理は、「パイロバテックス−ＣＰ」と呼ばれる（Ｔｅｃｈｎｉｃｏ−ｅｃｏｎｏｍｉｃ  Ｉｎｆｏｒｍａｔｉｏｎ  Ｂｕｌｌｅｔｉｎ  ｏｎ  Ｌｉｇｈｔ  Ｉｎｄｕｓｔｒｙ，１９７５，Ｎｏ．９，７５−７６頁）。布は、Ｎ−ヒドロキシメチルジ−（メトキシ）−ホスホノプロピオンアミド、尿素（カーバミド）、架橋剤及び触媒を含む水溶液に含浸される。次に、布は、乾燥され、１４０−１６０℃の温度で熱安定化され、洗浄される。「パイロバテックス−ＣＰ」法により木綿布を処理する場合、材料中２．０％のリン含量で難燃性が得られる。
【００１２】
材料の熱分解生成物の毒性は、Ｎ−ヒドロキシメチルジ−（メトキシ）−ホスホノプロピオンアミドの使用により耐炎性を付与される布にとって重要な問題である。３００−４００℃の温度で、かなりの量のメタノールが放出されることが示された（Ｔｅｘｔｉｌｖｅｒｅｄｅｌｕｎｇ，１９７０，Ｖ．６，４８６−４９７頁）。明らかにされた関係によれば、作業者用の特別な衣服の製造に、また、密閉空間で使用される材料の耐炎性の付与には、この方法で耐炎化された布の使用は除外される。
【００１３】
リン含有調製物の「プロバン」及び「パイロバテックス−ＣＰ」の比較有効性の研究により、これらの有効性は、木綿繊維及び木綿とポリエステル繊維の混合物でできた繊維に対して異ることが示された。
【００１４】
繊維の混合物でできた繊維の「パイロバテックス−ＣＰ」法による処理の検討されたすべての変数において、この材料はより高い耐炎指標を有していた。しかしながら、双方の場合において、１０％以下の合成繊維を含む場合においてのみ、耐炎化繊維が製造される（Ｔｅｘｔ．Ｒｅｓ．Ｊ．，Ｖ．４５，Ｎｏ．８，５８６頁）。
【００１５】
公知の「プロバン」及び「パイロバテックス−ＣＰ」法についての主要な問題は、セルロース繊維と合成繊維の混合物及び純粋な合成繊維からできた材料に対して有効性が低いことである。
【００１６】
他の繊維とセルロースをベースとした繊維の耐炎化処理についての英国特許２２０５８６８には、「プロバン」法の処理を少なくとも２回行い、また、過酸化水素溶液により１回目または２回目の処理の後に布を乾固処理することにより、リンを５価の形に酸化することが提案されている。
【００１７】
米国特許４７３２７８９には、木綿とポリエステルまたはナイロンとの混合物からできた布を処理する２段法が提案されている。この布を最初に「プロバン」法により処理し、その後、ヘキサブロモシクロドデカンまたは環状ホスホネートを使用して、ポリエステルまたはナイロン成分に対して耐炎化される。処理された布を加硫し、ヘキサブロモシクロドデカンを使用する場合には、１８２℃以上に加熱して、耐炎性化合物を融解する。この方法は２段を要し、高温における加硫が必要なために、この発明を実際に適用することは極めて困難である。
【００１８】
セルロースを含むテキスタイル材料に耐炎性を付与するために、炭酸のジアルキルホスホンアミドをベースにした、「パイロフィックス（Ｐｙｒｏｆｉｘ）」と呼ばれる調製物（化学商品のカタログ，ＪＳＣ「Ｉｖｋｈｉｍｐｒｏｍ」，１９９５，２２−２３頁）が提案された。耐炎性を付与するために、含浸液は次の成分（ｇ／リットル）を含有することが推奨される。
−パイロフィックス              ３５０−４００
−メタジン（ｍｅｔａｚｉｎｅ）６Ｙ          ６０−８０
−ポリエチレンエマルジョン      ２０−３０
−オルトリン酸                  １０
この調製物についての問題は、セルロース繊維と合成繊維の混合物からできた布に対する耐炎化効果の有効性が低いことである。
【００１９】
ＵＳＳＲ発明者証（Ａｕｔｈｏｒｓｈｉｐ  Ｃｅｒｔｉｆｉｃａｔｅ）Ｎｏ．１４２７０１７には、メチルホスホン酸ジアミド、塩化アンモニウム、尿素（カーバミド）、グリカジンまたはジメチルポリエチレン尿素（カーバミド）及びスルホサイド−３１を含む組成物を用いる、テキスタイル材料の耐炎処理が記述されている。この組成物を使用することにより、セルロース繊維と合成繊維の混合物からできた耐炎化テキスタイル材料を得ることが可能になる。この方法についての問題は、メチルホスホン酸ジアミドの加水分解への安定性が低く、メチルホスホン酸ジアミドとグリカジンの双方を含む水溶液が不安定であることである（ポリマー材料の官能基に対して低い反応性を有する、水不溶のオリゴマー生成物が生成する）。布の難燃剤の含量が高い場合（材料重量の３０％迄の）にのみ、耐炎化テキスタイル材料が得られる。
【００２０】
（発明の内容の説明）
天然繊維（木綿、麻、羊毛）及び合成繊維（ビスコース、銅アンモニウム、ポリエステル、ポリカプロアミド）及び種々の組成のこれらの混合物の燃焼性を低減させる役割をするさまざまな種類の組成物が公知であり、広く使用されているが、新規な、更に有効な材料の耐炎化方法及び耐炎化組成物を作り出す問題は緊急である。本発明は、主にこの問題を解決することを目的とする。
【００２１】
本発明の他の目的は、
−熱分解及び燃焼にかけられる耐炎化テキスタイル材料の発煙性を低減し、
−材料の耐炎性の湿式処理及び化学洗浄に対する抵抗性を増大させ、
−テキスタイル材料にある範囲の耐炎性と撥水撥油性を付与し、
−テキスタイル工場の仕上げ製造ラインで簡単で、信頼性のある、現有の装置を用いて、上記のことを実施することが可能なようにする
ことである。
【００２２】
下記の本発明により、これらの問題が解決される。
【００２３】
本発明の第１の面は、テキスタイル材料の耐炎処理方法であって、次の操作シーケンスを含む方法の創成である。
−メラミン系樹脂の水溶液による材料の含浸、
−材料の乾燥、
−尿素（カーバミド）及びアミドアルキルホスホン酸のアンモニウム塩と塩化アンモニウムとの式（Ｉ）
【００２４】
【化４】
2002503771.tif 000004
【００２５】
（式中、Ｒはアルキル基Ｃ＝１−３である）
で表わされる錯化合物を含有する水溶液によるこの材料の含浸、
−材料の乾燥及び１４０−１７０℃の温度での熱処理
である。
【００２６】
上掲の操作に加えて、この材料は、また、熱処理後、洗浄して、乾燥される。
【００２７】
耐炎化工程の第１段階で材料を含浸するために、ケイ素を含有する化合物がメラミン形樹脂の代わりに使用される。更に、これらの物質（メラミン系樹脂及びケイ素含有化合物）が一緒に使用される。
【００２８】
ケイ素含有化合物は、メラミン系樹脂のように、テキスタイル工業において、種々の組成のテキスタイル材料を仕上げる最終段階で補助物質として使用される。メラミン系樹脂及びケイ素含有化合物中の官能基として活性な基の存在によって、これらは、重縮合反応においてリン含有難燃剤の官能基及びポリマーの高分子の官能基と相互作用することが可能になる。これらの反応の経路によって、布への難燃剤の固定の程度が向上し、耐炎化効果の湿式処理及び化学洗浄への抵抗性が増大される。メラミン系樹脂及びケイ素含有化合物の組み合わせ使用によって、布の感触及び摩耗への抵抗性が改善される。
【００２９】
本発明のもう一つの面は、式（Ｉ）のように尿素（カーバミド）及びアミドアルキルホスホン酸のアンモニウム塩と塩化アンモニウムとの錯化合物を含有する水溶液からなるテキスタイル材料の耐炎化処理用の組成物の創成である。
【００３０】
水溶液のリットル当たりのこれらの成分の推奨濃度は
−錯化合物、式（Ｉ）              −２００−３５０ｇ／リットル、
−尿素（カーバミド）              −２０−４０ｇ／リットル
を含んでなる。
【００３１】
耐炎化材料の発煙性を低減するために、金属、特にＷ、Ｚｒ及びＴｉのアニオンコンプレックスを２−１０ｇ／リットルの濃度で添加することが得策である。
【００３２】
材料にある範囲の耐炎性と撥水撥油性を付与するために、フッ素を含有するラテックスを耐炎性組成物に３０−５０ｇ／リットルの濃度で導入することが得策である。
【００３３】
更に、オルガノシリコン物質が耐炎化組成物に撥水剤として導入される。
【００３４】
本発明の保護は、また、本発明により耐炎化処理を施すならば、天然繊維（木綿、ｆｌａｘ、羊毛），合成繊維（特に、ビスコース、銅アンモニウム、ポリエステル、ポリカプロアミド）及び種々の組成のこれらの混合物のテキスタイル材料に及ぶ。
【００３５】
本発明は、その実施の例により更に例示される。
【００３６】
【実施例】
実施例１
木綿布をメタジン水溶液（２０ｇ／リットル）に含浸し、乾燥し、アミドアルキルホスホン酸のアンモニウム塩と塩化アンモニウムとの錯化合物（簡単にＡＡＰＣ）（３００ｇ／リットル）及び尿素（カーバミド）（３０ｇ／リットル）の水溶液により含浸し、乾燥し、１５０℃で５分間熱処理し、水で洗浄し、乾燥した。変成布は３２．５％のＡＩを有し、残存燃焼時間はなかった。（ＡＩ＝酸インデックス、すなわち、試料の安定な燃焼が起こる、窒素との混合物中の最少酸含量：ＧＯＳＴ  １２．１．０４４−８９）。
実施例２
木綿糸とポリエステル繊維の混合物からなる布（繊維比６７．３３％）をグリカジン水溶液（３０ｇ／リットル）に含浸し、乾燥し、ＡＡＰＣ（３００ｇ／リットル）及び尿素（カーバミド）（４０ｇ／リットル）の水溶液により含浸し、乾燥し、１６０℃で５分間熱処理し、水で洗浄し、乾燥した。ＡＩ＝３１．９％、残存燃焼時間なし。
実施例３
第２の含浸液（ＡＡＰＣと尿素（カーバミド）水溶液）、ケイ素を含有する撥水液（ＧＫＺｈ−１０）も３０ｇ／リットルの量で導入することを除き、木綿糸とポリエステル繊維の混合物からなる布（繊維比６７．３３％）を実施例２により処理する。ＡＩ＝３２．３％。
実施例４
ビスコースとポリエステル繊維の混合物からなる布（繊維比５０：５０％）をグリカジン水溶液（３０ｇ／リットル）に含浸し、乾燥し、ＡＡＰＣ（３５０ｇ／リットル）及び尿素（カーバミド）（４０ｇ／リットル）の水溶液により含浸し、乾燥し、１６５℃で５分間熱処理し、水で洗浄し、乾燥した。ＡＩ＝３０．１％。
実施例５
第２の含浸時に、撥水剤のアミノプロピルトリエトキシシラン（ｍａｒｋ  ＡＧＭ−９）を５０ｇ／リットルの量で添加することを除き、ビスコースとポリエステル繊維の混合物からなる布（繊維比５０：５０％）を実施例４により処理する。ＡＩ＝３２．０％。
実施例６
ビスコース繊維（２０％）、木綿（５１％）及びニトロン（２９％）の混合物からなる布をグリカジン水溶液（３０ｇ／リットル）に含浸し、乾燥し、ＡＡＰＣ（３５０ｇ／リットル）及び尿素（カーバミド）（４０ｇ／リットル）の水溶液により含浸し、乾燥し、１６０℃で７分間熱処理し、水で洗浄し、乾燥した。ＡＩ＝３３％。
実施例７
木綿（６２％）、ポリカプロアミド（１８％）及びアセテート（２０％）の混合物からなる布を実施例６により処理する。ＡＩ＝３０．６％。
実施例８
羊毛（５４％）及び木綿（４６％）の混合物からなる布をグリカジン水溶液（３０ｇ／リットル）により処理し、乾燥し、ヘキサフルオロチタン酸カリウム（１０ｇ／リットル）を添加した、ＡＡＰＣ（２５０ｇ／リットル）及び尿素（カーバミド）（４０ｇ／リットル）の水溶液により含浸し、乾燥し、１６５℃で５分間熱処理し、水で洗浄し、乾燥した。ＡＩ＝３６．２％。
実施例９
銅アンモニウム繊維（５９％）、羊毛（３６％）及びカプロン（５％）の混合物からなる布を実施例８により処理する。ＡＩ＝３２．８％。
実施例１０
木綿（５７％）、麻（２９％）及びポリエステル繊維（１４％）の混合物からなる布を実施例５により処理する。ＡＩ＝３４．５％。
実施例１１
ポリエステル布をグリカジン（２０ｇ／リットル）とアミノプロピルトリエトキシシラン（４０ｇ／リットル）の水溶液に含浸し、乾燥し、ＡＡＰＣ（３５０ｇ／リットル）及び尿素（カーバミド）（３５ｇ／リットル）の水溶液により含浸し、乾燥し、１７０℃で１０分間熱固定し、水で洗浄し、乾燥した。ＡＩ＝２９．１％。
実施例１２
ポリエステル布をアミノプロピルトリエトキシシラン（５０ｇ／リットル）の水溶液に含浸し、乾燥し、ＡＡＰＣ（３５０ｇ／リットル）及び尿素（カーバミド）（３５ｇ／リットル）の水溶液により含浸し、乾燥し、１７０℃で１０分間熱処理し、水で洗浄し、乾燥した。ＡＩ＝２８．０％。
実施例１３
ポリエステル布をグリカジン水溶液（２０ｇ／リットル）により処理し、乾燥し、ＡＡＰＣ（３５０ｇ／リットル）、尿素（カーバミド）（３０ｇ／リットル）及び撥水性有機ケイ素液（ＧＫＺｈ−１０）（４０ｇ／リットル）の水溶液により含浸し、乾燥し、１６５℃で１０分間熱処理し、水で洗浄し、乾燥した。ＡＩ＝３０．０％。
実施例１４
木綿布をメタジン水溶液（２０ｇ／リットル）により処理し、乾燥し、ＡＡＰＣ（３００ｇ／リットル）、尿素（カーバミド）（３０ｇ／リットル）及びパーフルオロヘプチルアクリレート（４０ｇ／リットル）の水溶液により含浸し、乾燥し、１５０℃で５分間熱処理し、水で洗浄し、乾燥した。変成布は、３３．７％のＡＩと１６０ｍｍ水柱の耐水性を有していた。
実施例１５
ＡＡＰＣと尿素（カーバミド）溶液中にパーフルオロヘプチルアクリレートを３０ｇ／リットルの量で導入することを除き、木綿糸とポリエステル繊維の混合物からなる布（比６７．３３％）を実施例２により処理する。ＡＩ＝３３．４％、１９０ｍｍ水柱の耐水性。
実施例１６
木綿糸とポリエステル繊維の混合物からなる布（比５０：５０）をグリカジン水溶液（２０ｇ／リットル）に含浸し、乾燥し、ＡＡＰＣ（３００ｇ／リットル）、尿素（カーバミド）（３０ｇ／リットル）及びパーフルオロヘプチルアクリレート（４０ｇ／リットル）の水溶液に含浸し、乾燥し、１６０℃で１０分間熱処理し、洗浄した。ＡＩ＝２９．０％、２００ｍｍ水柱の耐水性。
【００３７】
公知の組成物と比較しての本発明の利点は、表１に示される種々の布に対する耐炎化効果の効率についてのデータにより確かめられる。
【００３８】
【表１】
2002503771.tif 000005
【００３９】
表１のデータによれば、組成物「プロバン」及び「パイロバテックス−ＣＰ」（ＡＩ＜２７％）を用いて、２０％以上の合成成分の含量のセルロース繊維とポリエステル繊維の混合物からなる布の処理に対して、耐炎化材料は作製されなかった。本方法により処理されたこの組成の布は、布の１６％以下の難燃剤の含量に対してＡＩ値が極めて高いことが特徴である。着火源の除去後、残存燃焼時間はなしであった。